(57)【要約】【課題】容易、かつ、省エネルギー的に、太陽光発電パネルに含まれた有価物を回収することができる有価物回収方法、及び、該有価物回収方法を用いたはんだ合金を提供する。【解決手段】一面から入射される太陽光を電気に変換する複数の電池セルと、該電池セルの一面側及び他面側に設けられた保護部材と、該保護部材の間にて前記電池セルを封止する封止部とを備える太陽光発電パネルに対する有価物回収方法において、前記保護部材及び前記封止部を取り外し、残りの残部を溶融錫に浸漬させる。【選択図】図２
2017034087.tif 000002
【特許請求の範囲】
【請求項１】
一面から入射される太陽光を電気に変換する複数の電池セルと、該電池セルの一面側及び他面側に設けられた保護部材と、該保護部材の間にて前記電池セルを封止する封止部とを備える太陽光発電パネルに対する有価物回収方法において、
前記保護部材及び前記封止部を取り外す取り外しステップと、
前記取り外しステップ後の残部を溶融錫に浸漬させる浸漬ステップと
を含むことを特徴とする有価物回収方法。
【請求項２】
前記浸漬ステップの前に、前記残部に対してフラックスを塗布する塗布ステップを含むことを特徴とする請求項１に記載の有価物回収方法。
【請求項３】
前記浸漬ステップにて前記残部に対する酸化膜除去の処理が行われることを特徴とする請求項２に記載の有価物回収方法。
【請求項４】
前記フラックスは無機系フラックスであることを特徴とする請求項３に記載の有価物回収方法。
【請求項５】
前記浸漬ステップの後、溶融錫の上部に浮かぶシリコンを回収する回収ステップを含むことを特徴とする請求項１から４の何れかに記載の有価物回収方法。
【請求項６】
前記浸漬ステップは５００℃以下にて行われることを特徴とする請求項１から５の何れかに記載の有価物回収方法。
【請求項７】
請求項５の回収ステップ後に得られるインゴットを用いることを特徴とするはんだ合金。
【発明の詳細な説明】
【技術分野】
【０００１】
本発明は、一面から入射される太陽光を電気に変換する複数の電池セルと、該電池セルの一面側及び他面側に設けられた保護部材と、該保護部材の間にて前記電池セルを封止する封止部とを備える太陽光発電パネルに対する有価物回収方法、及び、該有価物回収方法を用いたはんだ合金に関する。
【背景技術】
【０００２】
近年、温室効果ガスの排出量削減を通じた地球温暖化防止のための施策の一つとして、風力及び太陽光などのクリーンエネルギーの導入が推進されている。このような状況の中、太陽光発電装置の普及が年々急伸している。
【０００３】
今後においても、太陽光発電装置の普及はさらに広がると予想される一方で、将来においては、寿命又は故障などにより使用できなくなり、破棄されるものも続出すると予測される。
【０００４】
このような問題に対しては、特許文献１においては、太陽電池素子を保護するガラス板に裏面保護材が接着された太陽電池モジュールにおいて、ガラス板から裏面保護材を分離させて、ガラス板をリサイクルに活用することについて開示されている。
【０００５】
また、特許文献２においては、太陽電池モジュールを１５乃至４０℃に予め加温したトルエン、ベンゼン、キシレン及びそれらの混合物からなる群から選択される芳香族系有機溶媒に浸漬して、シリコンセル、ＥＶＡ層及びガラスのそれぞれを分離することについて開示されている。
【０００６】
また、特許文献３においては、ガラス板と、該ガラス板の一面に樹脂材料により保持された太陽電池セルと、該太陽電池セルに接続される配線部材とを備えた太陽電池パネルに対して、該太陽電池パネルを１００〜２００℃に加熱した後、該太陽電池パネルを、過熱蒸気を用いて２００℃以上の高温に加熱することで前記樹脂材料を除去し、前記ガラス板から前記太陽電池セル及び前記配線部材を落下させて分離することについて開示されている。
【先行技術文献】
【特許文献】
【０００７】
【特許文献１】特開２０１１−１７３０９９号公報
【特許文献２】特開２０１２−１９１３４号公報
【特許文献３】特開２０１４−２４０３７号公報
【発明の概要】
【発明が解決しようとする課題】
【０００８】
しかしながら、上述したような特許文献１〜３に係る技術は何れにおいても、太陽電池セル、配線、ガラスごとの分離については開示されているものの、太陽電池セルから電極及び配線の分離、並びに、配線に多く含まれる銅、電極に多く含まれる銀、鉛等の有価物の回収については全く工夫されていない。
【０００９】
本発明は、斯かる事情に鑑みてなされたものであり、その目的とするところは、一面から入射される太陽光を電気に変換する複数の電池セルと、該電池セルの一面側及び他面側に設けられた保護部材と、該保護部材の間にて前記電池セルを封止する封止部とを備える太陽光発電パネルに対する有価物回収方法において、前記保護部材及び前記封止部を取り外し、残りの残部を溶融錫に浸漬させることにより、容易、かつ、省エネルギー的に、該太陽光発電パネルに含まれた有価物を回収することができる有価物回収方法、及び、該有価物回収方法を用いたはんだ合金を提供することにある。
【課題を解決するための手段】
【００１０】
本発明に係る有価物回収方法は、一面から入射される太陽光を電気に変換する複数の電池セルと、該電池セルの一面側及び他面側に設けられた保護部材と、該保護部材の間にて前記電池セルを封止する封止部とを備える太陽光発電パネルに対する有価物回収方法において、前記保護部材及び前記封止部を取り外す取り外しステップと、前記取り外しステップ後の残部を溶融錫に浸漬させる浸漬ステップとを含むことを特徴とする。
【００１１】
本発明にあっては、前記太陽光発電パネルから前記保護部材及び前記封止部を取り外した後、該太陽光発電パネルの残部を溶融錫に浸漬させる。
【００１２】
本発明に係る有価物回収方法は、前記浸漬ステップの前に、前記残部に対してフラックスを塗布する塗布ステップを含むことを特徴とする。
【００１３】
本発明にあっては、前記太陽光発電パネルから前記保護部材及び前記封止部を取り外した後、斯かる残部に対してフラックスが塗布される。
【００１４】
本発明に係る有価物回収方法は、前記浸漬ステップにて前記残部に対する酸化膜除去の処理が行われることを特徴とする。
【００１５】
本発明にあっては、前記太陽光発電パネルの残部に対する浸漬ステップにて、前記酸化膜除去の処理が共に行われる。
【００１６】
本発明に係る有価物回収方法は、前記フラックスは無機系フラックスであることを特徴とする。
【００１７】
本発明にあっては、前記太陽光発電パネルの残部に対してフラックスの塗布の処理を施す際、無機系のフラックスが用いられる。
【００１８】
本発明に係る有価物回収方法は、前記浸漬ステップの後、溶融錫の上部に浮かぶシリコンを回収する回収ステップを含むことを特徴とする。
【００１９】
本発明にあっては、フラックスの塗布の処理が施された残部を溶融錫に浸漬させた後、非金属のシリコンは比重が軽く、溶融錫の上部に浮かぶので、斯かるシリコンを回収できる。
【００２０】
本発明に係る有価物回収方法は、前記浸漬ステップは５００℃以下にて行われることを特徴とする。
【００２１】
本発明にあっては、フラックスの塗布の処理が施された残部を溶融錫に浸漬させる場合、該溶融錫は５００℃以下に加熱される。
【００２２】
本発明に係るはんだ合金は、前述の発明に記載の有価物回収方法の回収ステップ後に得られるインゴットを用いることを特徴とする。
【００２３】
本発明にあっては、溶融錫の上部に浮かぶシリコンが回収された溶融錫には太陽光発電パネルに含まれていた銀、銅、鉛等が溶出する。従って、斯かるインゴットはいわゆる錫地金として用いられる。
【発明の効果】
【００２４】
本発明によれば、容易、かつ、省エネルギー的に、該太陽光発電パネルに含まれた有価物を回収することができる有価物回収方法、及び、該有価物回収方法を用いたはんだ合金を提供できる。
【図面の簡単な説明】
【００２５】
【図１】本実施の形態に係る太陽光発電モジュールの要部を説明する説明図である。
【図２】本実施の形態に係る有価物回収方法を説明するフローチャートである。
【図３】本実施の形態に係る有価物回収方法の浸漬処理をホットプレートを用いて行った場合を説明する説明図である。
【図４】本実施の形態に係る有価物回収方法の浸漬処理を電気炉を用いて行った場合を説明する説明図である。
【発明を実施するための形態】
【００２６】
以下に、本発明に係る有価物回収方法及びはんだ合金について、いわゆる太陽光発電モジュールを例に挙げて図面に基づいて詳述する。
【００２７】
（実施の形態１）
図１は本実施の形態に係る太陽光発電モジュールの要部を説明する説明図である。符号１００は本実施の形態に係る太陽光発電モジュールを示す。
【００２８】
太陽光発電モジュール１００は、アルミニウム枠２と、太陽光発電パネル１とを備えている。また、太陽光発電パネル１は、一面から入射される太陽光を電気に変える、板状の電池セル７を複数備えており、これら電池セル７同士は配線６によって電気的に接続されている。
【００２９】
電池セル７の一面側及び他面側には電池セル７を保護する保護部材が設けられている。詳しくは、電池セル７の一面側には、透光性を有する強化ガラス３が設けられており、電池セル７の他面側には強化ガラス３に倣う形状及び大きさのバックシート８（例えば、ポリエステルシート）が設けられている。
【００３０】
また、電池セル７は透光性の接着性合成樹脂を含む封止部４によって封止されており、電池セル７を封止した封止部４は強化ガラス３及びバックシート８の間に介在されている。これによって、降水又は結露等による電池セル７の腐食の発生を防止することができる。
【００３１】
封止部４として用いられる透光性の接着性合成樹脂は、例えば、ＥＶＡ（エチレン酢酸ビニルコポリマー）、ＰＶＢ（ポリビニルブチラール）、変性ポリエチレン、変性ポリプロピレン等である。以下においては、封止剤としてＥＶＡが使用された場合、すなわち、封止部４がＥＶＡである場合を例として説明する。以下、封止部４をＥＶＡ４ともいう。
【００３２】
電池セル７は、例えば、フレシキブルなＳＵＳ基板上にアモルファスシリコン（ａ−Ｓｉ）、単結晶シリコン又は多結晶シリコンを含む薄膜光電変換層を有しており、前記一面及び他面には夫々電極５が設けられている。電池セル７同士は電極５を介して配線６にて電気的に接続されている。
【００３３】
また、強化ガラス３及びバックシート８の縁部にはアルミニウム枠２が周設されている。すなわち、強化ガラス３及びバックシート８はその縁部がアルミニウム枠２によって挟持されている。
【００３４】
このような太陽光発電モジュール１００は、強化ガラス３の割れ、電池セル７の割れ、電池セル７間の断線等が発生した場合、使用できなくなる。しかし、太陽光発電モジュール１００は銀、銅等の貴金属、及び、シリコン等の有価物を多く含んでおり、使用できなくなった太陽光発電モジュール１００（以下、不使用太陽光発電モジュールという。）をそのまま破棄することは資源の浪費であり、環境保全という観点からも望ましくない。
【００３５】
そこで、上述したように、幾つかのリサイクル方法が提案されてはいるものの、事実上、有効な方法とは言えない。
【００３６】
しかし、本実施の形態に係る有価物回収方法では、従来に方法に比べ、より効果的で、かつ、効率的に、しかも簡単に、不使用太陽光発電モジュール１００に含まれた有価物を回収することが出来る。以下、詳しく説明する。
【００３７】
図２は本実施の形態に係る有価物回収方法を説明するフローチャートである。
【００３８】
例えば、以降における処理での取扱を容易にするために、不使用太陽光発電モジュール１００の粉砕を行う場合もある。
【００３９】
詳しくは、不使用太陽光発電モジュール１００から、アルミニウム枠２を取り外し、太陽光発電パネル１と分離する。次いで、例えば、加熱したカッターを用いて、太陽光発電パネル１から、強化ガラス３及びバックシート８を取り外して分離する（ステップＳ１０１）。より詳しくは、強化ガラス３及びＥＶＡ４の接合部、並びに、バックシート８及びＥＶＡ４の接合部に加熱したカッターを押し込み、ＥＶＡ４と強化ガラス３及びバックシート８とを分離する。この際、太陽光発電パネル１は、ＥＶＡ４によって封止された電池セル７のみとなる。
【００４０】
次いで、電池セル７からＥＶＡ４を取り外して分離する（ステップＳ１０２）。より詳しくは、薬液によってＥＶＡ４を科学的に溶解させる可溶化法を用いて電池セル７からＥＶＡ４を取り外す。この際、電池セル７、該電池セル７に設けられた電極５、及び、配線６のみが残部として残る。
【００４１】
以降、必要に応じて、残部を更に細かく粉砕する工程を設けても良い。
【００４２】
次いで、ステップ１０１及びステップ１０２の粉砕等によって得られる残部（以下、被粉砕残部ともいう。）に対してフラックスを塗布する処理（以下、フラックス塗布の処理と言う。）を行う（ステップＳ１０３）。
【００４３】
また、フラックス塗布の処理が施された被粉砕残部を溶融錫に浸漬させる（ステップＳ１０４）。詳しくは、５００℃以下に加熱して溶融された錫に、フラックス塗布の処理が施された被粉砕残部を投入する。斯かる浸漬処理は、例えば、ホットプレートを用いても良く、電気炉を用いても良い。また、斯かる浸漬処理の際には、撹拌を行うことが有効である。
【００４４】
また、前記浸漬処理の際、酸化膜除去の処理が共に行われる。該酸化膜除去の処理は、前記フラックス塗布の処理が施されたことによるものである。しかし、前記酸化膜除去の処理は以上の方法に限るものでない。例えば、酸洗い等の他の方法を用いても良い。
【００４５】
前記浸漬処理の際、前記被粉砕残部に含まれている電極（銀、錫、鉛）、配線（銅）等は、夫々電池セル７から分離され、溶融錫の設定温度以下の融点を持つ錫、鉛は溶融し、前記設定温度以上の融点を持つ金属は、いわゆる容食現象により、銀、錫、鉛、銅等が溶融錫に溶出される。以下、詳しく説明する。
【００４６】
そもそも、銀及び銅の融点は夫々９６１℃及び１０８５℃であり、５００℃では溶けない。しかし、液相（溶融錫）と固相（銀、銅）の間にエロージョンによる拡散が起こり、５００℃の溶融錫に溶出する。このような過程が繰り返されることにより、銀及び銅等が溶融錫に溶出されると考えられる。これによって、前記浸漬処理の際、錫、銀、銅、鉛の合金が生成される。すなわち、前記浸漬処理の際、銀、銅、鉛を含み、はんだ製品の原料となる錫地金が生成される。また、鉛フリーはんだの場合、鉛は除去する必要がある。
【００４７】
一方、前記残部に含まれているシリコンは金属でなく、融点が１４１０℃で非常に高い。また、錫の比重が約７．３であるのに対し、シリコンの比重は２．３３であり、非常に軽い。すなわち、前記浸漬処理の際、前記被粉砕残部に含まれているシリコンは溶融錫の上部に浮かぶようになる。
【００４８】
従って、前記浸漬処理の際、溶融錫の上部に浮かんでくるシリコンを回収することにより（ステップＳ１０５）、簡単に不使用太陽光発電モジュールからシリコンを回収することが出来る。以降、回収されたシリコンに対して高純度化処理を施しても良い。
【００４９】
続いて、溶融錫に係る合金インゴット（錫地金）を回収する（ステップＳ１０６）。これによって、錫地金の形として、不使用太陽光発電モジュールに含まれている銀、銅、鉛を回収することが出来る。以降、回収された錫地金ははんだ製品（例えば、はんだ合金）の原料として用いることが出来る。
【００５０】
以上のように、本実施の形態に係る有価物回収方法においては、５００℃以下との低い温度にて、上述した有価物を簡単に回収することが出来る。また、銀、銅、鉛等を錫地金との形として回収するので、付加価値を高めることが出来る。
【００５１】
以下、本実施の形態に係る有価物回収方法を用いて、不使用太陽光発電モジュールから有価物を回収する試験結果について説明する。斯かる試験において、前記浸漬処理は、ホットプレートを用いた場合と、電気炉を用いた場合とに分けて行われた。また、説明の便宜上、銀を回収する場合を例として説明する。
【００５２】
図３は本実施の形態に係る有価物回収方法の浸漬処理をホットプレートを用いて行った場合を説明する説明図であり、図４は本実施の形態に係る有価物回収方法の浸漬処理を電気炉を用いて行った場合を説明する説明図である。
【００５３】
先ず、浸漬処理にホットプレートを用いる場合は、図３に示すように、ホットプレートの上に、Φ５０×２０ｍｍのチタン製容器を載置し、該容器の中に錫を入れて所定温度にて溶かし、溶融錫にした。そして、図２のステップＳ１０３まで、又はステップＳ１０４まで処理した被粉砕残部を溶融錫の上から前記容器に入れた。
【００５４】
次に、浸漬処理に電気炉を用いる場合は、図４に示すように、電気炉の内に、Φ１００×１２０ｍｍの坩堝を載置し、該坩堝の中に錫を入れて所定温度にて溶かし、溶融錫にした。そして、図２のステップＳ１０３まで処理した被粉砕残部を前記坩堝に入れ、Ｌ字状の治具を用いて押さえることにより溶融錫内に浸漬させた。
【００５５】
【表１】
2017034087.tif 000003
【００５６】
表１は、ホットプレート又は電気炉を利用して被粉砕残部から銀を回収する場合における、錫（Ｓｎ）量、フラックス（使用如何、種類）、加熱温度、処理時間等の試験条件、及び、斯かる試験の結果をまとめた表である。
【００５７】
斯かる試験において、錫量は２００ｇ又は５００ｇであり、フラックスは３種類（Ａ，Ｂ，Ｃ）を使い、加熱温度は３００℃〜６００℃であり、処理時間は５分〜１２０分であった。また、表１においては、有価物（銀）の回収が８０％以上できた場合を「○」と表示し、８０％以下である場合を「×」と表示している。
【００５８】
なお、実施例１〜実施例１０の場合には、上述したように、フラックスを用いて酸化膜除去の処理を行った。一方、これに対する比較例として、比較例１〜比較例１０の場合は酸化膜除去の処理を行っていない。以下においては、説明の便宜上比較例３、比較例４、及び、比較例７を５００グループと称し、比較例５、比較例６、及び、比較例８〜比較例１０を６００グループと称する。
【００５９】
実施例１〜実施例１０の場合、すなわち、ホットプレートが使用され、２００ｇの錫量で、フラックスを用いて酸化膜除去の処理を行い、かつ、３００℃〜４８０℃の加熱温度範囲にて５分間、前記浸漬処理を行った場合は、全ての場合において、銀の回収が８０％以上であった。
【００６０】
これに対して、酸化膜除去の処理を行っていないことを除いて、他の全ての条件が実施例１〜実施例１０と同一である、比較例１及び比較例２においては、銀の回収が８０％に達していない。
【００６１】
斯かる試験結果から、本実施の形態に係る有価物の回収方法においては、該浸漬処理前に、フラックス塗布の処理が施されたことにより、該浸漬処理の際、酸化膜除去の処理が行われたことが非常に効果的であることが解かる。
【００６２】
また、前記５００グループに対しる試験結果について説明する。該５００グループにおいては、浸漬処理に電気炉が使用され、浸漬処理条件としては、錫量が５００ｇで、酸化膜除去の処理は行われておらず、かつ、加熱温度が５００℃のであり、加熱時間が夫々異なる。
【００６３】
前記５００グループのうち、加熱時間が夫々３０分及び６０分である比較例３及び比較例４では、銀の回収が８０％に達していない。しかし、加熱時間が１２０分である比較例７においては、銀の回収が８０％以上である。
【００６４】
このような試験結果から、フラックスを用いて酸化膜除去の処理を行っていない場合でも、銀の回収が８０％に達することはできるものの、長時間の加熱が必要とされることが解かる。
【００６５】
なお、斯かる結果は、前記６００グループにおいても同様である。該６００グループにおいても浸漬処理に電気炉が使用され、浸漬処理条件においては、加熱温度（６００℃）のみが５００グループと相違する。
【００６６】
前記６００グループのうち、加熱時間が夫々５分及び１０分である比較例５及び比較例６では、銀の回収が８０％に達していない。しかし、加熱時間が１５分以上である比較例８〜比較例１０においては、銀の回収が８０％以上であった。
【００６７】
すなわち、前記６００グループにおいても、１５分以上の長時間加熱することにより、フラックスを用いて酸化膜除去の処理を行っていない場合でも、銀の回収が８０％に達することはできた。前記６００グループにおいては、前記５００グループの場合に比べて短い加熱時間で、８０％以上の銀の回収が出来たものの、前記５００グループの場合（５００℃）より、加熱温度を高く（６００℃）する必要がある。
【００６８】
以上の試験結果から、本実施の形態に係る有価物回収方法においては、浸漬処理の前に、例えばフラックスを用いて、被粉砕残部に対する酸化膜除去の処理を施すことにより、５００℃以下と言う低温度で、かつ、５分と言う短い時間にて、効率的、省エネルギー的な有価物の回収が可能となる。
【００６９】
【表２】
2017034087.tif 000004
【００７０】
表２は、実施例１〜実施例１０において、酸化膜除去の処理に用いられたフラックスの成分を表す成分表である。
【００７１】
フラックスＡ，Ｂ及びＣは、夫々、日本スペリア社製のＮＳ‐２２、ＮＳ‐２３及びＮＳ‐７２である。これらフラックスは、いずれも、３０〜４５％の塩化亜鉛を含んでおり、更に塩化水素水を含んでいる。すなわち、フラックスＡ，Ｂ及びＣは全て無機系のフラックスである。
【００７２】
以上のことから、本実施の形態に係る有価物回収方法における、酸化膜除去の処理に用いられるフラックスとしては、無機系フラックスが効果的であると判断される。
【００７３】
以上の記載においては、溶融錫に不使用太陽光発電モジュールの有価物を溶出させる場合を例として説明したが、本実施の形態に係る有価物回収方法においては、錫に限るものでないことは言うまでもない。
【００７４】
（実施の形態２）
以上においては、太陽光発電モジュール１００を例に挙げて有価物を回収する方法を説明したが、本発明はこれに限るものでない。例えば、自動車用のガラスにも適用可能である。
【００７５】
一般に、自動車に用いられるリアガラス等には、曇防止のため電熱線が形成されており、このような電熱線には電流を供給するために、金属端子が接続されている。より詳しくは、前記電熱線はガラス上に形成された銀を含む導電性膜であり、この導電性膜の上に、金属端子がはんだ付けにより接続されている。
【００７６】
このような、リアガラスを粉砕し、前記導電性膜又は金属端子が付されているガラスの欠片（以下、有価物付きガラス欠片と言う。）に対して、実施の形態１と同様の処理を施すことにより、斯かる有価物を回収することが出来る。以下、詳しく説明する。
【００７７】
先ず、廃自動車のリアガラスを粉砕して、前記有価物付きガラス欠片を取得する。
【００７８】
次いで、斯かる粉砕によって得られたる有価物付きガラス欠片に対してフラックス塗布の処理を行う。また、フラックス塗布の処理が施された有価物付きガラス欠片を５００℃以下に加熱して溶融錫に浸漬させる。この際、前記酸化膜除去の処理が共に行われる。
【００７９】
また、前記浸漬処理の際、溶融錫の上部に浮かんでくる有価物を回収することにより簡単に廃自動車のリアガラスから有価物を回収することが出来る。
【符号の説明】
【００８０】
１  太陽光発電パネル
３  強化ガラス（保護部材）
４  封止部
７  電池セル
８  バックシート（保護部材）
１００  太陽光発電モジュール
【図１】
2017034087.tif 000005
【図２】
2017034087.tif 000006
【図３】
2017034087.tif 000007
【図４】
2017034087.tif 000008